(57)【特許請求の範囲】
【請求項１】
基材シートの一方の面に染料受容層を備えた熱転写受像シートであって、
前記染料受容層は、ガラス転移温度（Ｔｇ）が４５〜８０℃であるベンジルメタクリレート重合体と、表面処理されたシリカ粒子とを含有し、
前記ベンジルメタクリレート重合体は、ベンジルメタクリレートに由来する共重合単位と（メタ）アクリル酸エステル誘導体とに由来する共重合単位とを含む共重合体であり、前記（メタ）アクリル酸エステル誘導体は、ブチルアクリレート又はヘキシルアクリレートであり、
前記表面処理されたシリカ粒子は、シリコーンオイルで表面が疎水処理されたシリカ粒子である
ことを特徴とする熱転写受像シート。
【請求項２】
ベンジルメタクリレート重合体は、ベンジルメタクリレートに由来する共重合単位が５０〜９５質量％である請求項１記載の熱転写受像シート。
【請求項３】
染料受容層は、乾燥時塗布量が１．０〜１０．０ｇ／ｍ２である請求項１又は２記載の熱転写受像シート。
【請求項４】
請求項１、２又は３記載の熱転写受像シートと、熱移行性染料とバインダーとを含有する染料層を設けた熱転写シートとを重ね、前記熱移行性染料を熱移行させることにより前記熱転写受像シートに画像を形成することを特徴とする画像形成方法。
【請求項５】
請求項４記載の画像形成方法を行うことにより得られることを特徴とする印画物。
【発明の詳細な説明】
【技術分野】
【０００１】
本発明は、熱転写受像シート及び画像形成方法に関する。
【背景技術】
【０００２】
熱転写を利用した画像の形成方法として、記録材としての熱拡散型染料（昇華型染料）をプラスチックフィルム等の基材シート上に担持させた熱転写シートと、紙やプラスチックフィルム等の別の基材シート上に該染料の受容層を設けた熱転写受像シートとを互いに重ね合わせてフルカラー画像を形成する熱拡散型転写方式（昇華型熱転写方式）が知られている。
【０００３】
昇華型熱転写方式にて用いられる受像シート（熱転写受像シート）は、表面に塩化ビニル酢酸ビニル共重合樹脂等の熱可塑性樹脂と、シリコーンオイル等の離型剤との組成物からなるインク受容層が設けられたものが一般的である。このような受容層を設けることで、表面の平滑性を上げて印画のザラツキを防止する、高い染料の受容能力を発現させて高濃度の画像を得る、印画時のインクリボンとの剥離を円滑に行うことができる等の物性を付与することができる。
【０００４】
近年、昇華型熱転写方式は、デジタル写真の印画技術としての注目度が高まりつつあり、更に高いレベルの基本性能が要求されるようになってきており、特に、より高い耐光性を有する印画物が得られることが求められている。
【０００５】
印画物の耐光性を向上させる方法として、例えば、（１）使用する染料自体の耐光性を向上させる方法（特許文献１参照）、（２）画像保護層に紫外線吸収剤や光安定剤を添加する方法（特許文献２参照）、（３）受容層に紫外線吸収剤や光安定剤を添加する方法（特許文献３参照）といった方法が提案されている。
【０００６】
これらの方法のうち、（１）の方法は、画像退色の原因である色素自体の脆弱性の補強であり、根本的な耐光性に対する原因の解決と言える。しかしながら、昇華型熱転写方式において、用いられる染料としては熱拡散性を持つことが優先されるため、耐光性の高い染料の選択には限界があった。耐光性の高い染料としては、例えば、高分子量の染料が知られているが、このような染料は、熱拡散係数が著しく小さくなものであるため、得られる印画物の最高到達濃度が非常に低くなってしまうといった問題があった。
【０００７】
上述の（２）や（３）の方法は、色素の退色の主要因子が紫外線による色素の劣化であることから、紫外線を遮断することで耐光性を向上させることができる。しかしながら、これらの方法での耐光性の向上には限界があり、紫外線吸収剤等の添加量を増加させたとしても、一定以上の耐光性の向上は望めないという問題があった。更に、昇華型熱転写方式では、これまでにも添加剤の添加による耐光性の改善は種々検討されてきたことから、これらの方法による耐光性のこれまで以上の改善は困難であった。
【特許文献１】特許第０３５９６９２２号公報
【特許文献２】特許第０３３９５０９０号公報
【特許文献３】特開２００２−１９３０５号公報
【発明の開示】
【発明が解決しようとする課題】
【０００８】
本発明の目的は、上記現状に鑑み、耐光性に極めて優れる印画物を得ることができ、印画物に光退色による外観不良が生じない熱転写受像シートを提供することにある。
【課題を解決するための手段】
【０００９】
本発明は、基材シートの一方の面に染料受容層を備えた熱転写受像シートであって、上記染料受容層は、ガラス転移温度（Ｔｇ）が４５〜８０℃であるベンジルメタクリレート重合体と、表面処理されたシリカ粒子とを含有し、上記ベンジルメタクリレート重合体は、ベンジルメタクリレートに由来する共重合単位と（メタ）アクリル酸エステル誘導体とに由来する共重合単位とを含む共重合体であり、上記（メタ）アクリル酸エステル誘導体は、ブチルアクリレート又はヘキシルアクリレートであり、上記表面処理されたシリカ粒子は、シリコーンオイルで表面が疎水処理されたシリカ粒子であることを特徴とする熱転写受像シートである。
【００１０】
上記ベンジルメタクリレート重合体は、ベンジルメタクリレートに由来する共重合単位が５０〜９５質量％であることが好ましい。
【００１１】
上記染料受容層は、乾燥時塗布量が１．０〜１０．０ｇ／ｍ２であることが好ましい。
【００１２】
本発明は、上述の熱転写受像シートと、熱移行性染料とバインダーとを含有する染料層を設けた熱転写シートとを重ね、熱移行性染料を熱移行させることにより上記熱転写受像シートに画像を形成することを特徴とする画像形成方法である。
本発明は、上記画像形成方法を行うことにより得られることを特徴とする印画物である。
以下に本発明を詳細に説明する。
【００１３】
本発明者らは、熱転写受像シートについて鋭意検討した結果、染料受容層が、所定のガラス転位温度（Ｔｇ）を有するベンジルメタクリレート重合体と、表面処理されたシリカ粒子とを含有するものとすることで、耐光性が極めて優れたものとなることを見出し、本発明を完成するに至った。
【００１４】
本発明の熱転写受像シートは、基材シートの一方の面に染料受容層を備えたものである。
以下、本発明の熱転写受像シートを各層ごとに詳述する。
【００１５】
（基材シート）
上記基材シートとしては特に限定されず、例えば、紙類、プラスチックフィルム等が使用できる。
上記紙類では、各種紙単体であってもよいし、合成紙であってもよく、例えば、上質紙、コート紙、アート紙、キャストコート紙、板紙、樹脂エマルジョンや合成ゴムラテックス等の含浸紙、合成樹脂内添紙等が挙げられる。
上記合成紙としては、ポリスチレン系合成紙やポリオレフィン系合成紙が好ましい。
【００１６】
上記プラスチックフィルムとしては、例えば、ポリプロピレン等のポリオレフィン系樹脂フィルム；ポリカーボネートフィルム、ポリエチレンナフタレートフィルム、ポリエチレンテレフタレートフィルム等のポリエステル系樹脂フィルム；硬質ポリ塩化ビニルフィルム；ポリスチレンフィルム；ポリアミドフィルム；ポリアクリロニトリルフィルム；ポリメタクリレートフィルム；ポリエーテルエーテルケトンフィルム；ポリエーテルスルフォンフィルム；ポリアリレートフィルム等が挙げられる。
【００１７】
上記プラスチックフィルムは、透明なフィルムであってもよいし、白色顔料や、充填剤等を加えて成膜した白色不透明のフィルムであってもよいし、発泡させたフィルムであってもよい。これらの材料は、それぞれ単独でも使用できるが、他の材料と組み合わせた積層体として使用してもよい。
【００１８】
また、上記基材シートは、透明性を有する基材である場合、延伸ポリプロピレンフィルム又は延伸ポリエチレンテレフタレートフィルムであることが好ましい。
【００１９】
上記基材シートは、表面及び又は裏面に易接着処理がなされていいてもよい。基材シートとその上に設ける層との密着性が乏しい場合には、その表面に易接着処理やコロナ放電処理を施すことが好ましい。
【００２０】
上記基材シートの厚みは、通常３〜３００μｍ程度であり、機械的適性等を考慮し、７５〜１７５μｍであることが好ましい。
【００２１】
（染料受容層）
上記染料受容層は、ガラス転移温度（Ｔｇ）が４５〜８０℃であるベンジルメタクリレート重合体と表面処理シリカ粒子とを含有するものである。
このような組成の染料受容層は、耐光性が極めて優れたものとなる。
これは、所定のＴｇを有するベンジルメタクリレート重合体は、染料が拡散しやすく「染料同士の相互作用で染料が分解していく」という機構の印画物の退色を抑制できる骨格構造にできること、及び、シリカ粒子を上記表面処理シリカ粒子とすることによって、色素耐光性への阻害因子の発生を抑制することができるためであると考えられる。
更に、上記染料受容層が上記表面処理シリカ粒子を含有することで、本発明の熱転写受像シートは、優れた耐熱性をも有することとなる。
【００２２】
上記染料受容層において、上記ベンジルメタクリレート重合体は、Ｔｇが４５〜８０℃である。上記範囲のＴｇを有することで、最高到達濃度が高い印画物を得ることができるとともに、染料が拡散しやすく「染料同士の相互作用で染料が分解していく」という機構の印画物の退色を抑制できる骨格構造を実現できる。好ましい下限は５０℃、好ましい上限は６４℃である。
本明細書において、Ｔｇは、剛体振り子型レオメータ（エー・アンド・デイ社製、ＲＰＴ−３０００）の対数減衰ピーク温度として測定したものである。測定条件は以下の通りである。
振子：ＦＲＢ−４００
エッジ：ＲＢＰ−０２０
慣性能率：１９１００（重りの数と量で調整）
測定温度：２５℃→１５０℃
昇温速度：７．５℃／ｍｉｎ
塗布基材：アルミ板
乾燥条件：１１０℃×５ｍｉｎ
乾燥膜厚：１０μｍ
【００２３】
上記ベンジルメタクリレート重合体としては、単量体成分としてベンジルメタクリレートのみを有するものであってもよいが、ベンジルメタクリレート以外の単量体成分を含有することが好ましい。ベンジルメタクリレート以外の単量体成分の種類や含有量を調整することにより上述した範囲にＴｇを調整することができ、本発明の熱転写受像シートにより得られる印画物の耐光性が極めて優れたものとなる。よって、上記ベンジルメタクリレート重合体は、ベンジルメタクリレートに由来する共重合単位と、それ以外の単量体成分に由来する共重合体とを有するベンジルメタクリレート共重合体であることが好ましい。
【００２４】
上記ベンジルメタクリレート共重合体としては、上述の耐光性に優れるという点で、ベンジルメタクリレートに由来する共重合単位と（メタ）アクリル酸エステル誘導体に由来する共重合単位とを含むことが好ましい。
【００２５】
上記（メタ）アクリル酸エステル誘導体としては、例えば、ブチルアクリレート、ヘキシルアクリレート等が挙げられる。
【００２６】
上記ベンジルメタクリレート共重合体は、ベンジルメタクリレートに由来する共重合単位が５０〜９５質量％であることが好ましい。この範囲内であることで、上述の得られる印画物の耐光性を優れたものとすることができる。
なお、本明細書において、上記共重合単位の含有量は、モノマーの質量％によるものである。
【００２７】
上記表面処理シリカ粒子としては、表面が疎水処理されたシリカ粒子であることが好ましい。光照射によって発生する一重項酸素等の耐光性阻害物質の発生を抑制する効果があるからである。
上記疎水性処理としては、例えば、メタクリロキシシラン、ジメチルジクロロシラン、ヘキサメチルジシラン等のシラン化合物でシリカ粒子の表面を処理する方法や、シリコーンオイルでシリカ粒子の表面を処理（撥水処理）する方法が挙げられる。なかでも、シリコーンオイルでシリカ粒子の表面を処理する方法が好ましい。
【００２８】
上記表面処理シリカ粒子としては市販されているものを用いることもできる。
市販されている疎水性処理シリカ粒子としては、例えば、Ｒ−９７２、Ｒ−９７４、ＲＸ−３００、ＲＹ−３００（以上、いずれも日本エアロジル社製）等が挙げられる。
【００２９】
上記表面処理シリカ粒子は、平均一次粒径が５〜１００ｎｍであることが好ましい。５ｎｍ未満であると、本発明の熱転写受像シートを用いた場合の印画動作が不充分となり、１００ｎｍを超えると、インキ状態での安定性が悪くなり、粒子成分が沈降しやすくなる。より好ましい下限は７ｎｍ、より好ましい上限は１６ｎｍである。
なお、本明細書において、上記平均一次粒径は、レーザー回折・散乱型粒度分布系（日機装株式会社製、マイクロトラック粒度分布計「ＭＴ３０００」）により測定したものである。
【００３０】
上記染料受容層における表面処理シリカ粒子の含有量としては、上記ベンジルメタクリレート重合体１００質量部に対して、５〜３５質量部であることが好ましい。５質量部未満であると、本発明の熱転写受像シートを使用した印画時の動作安定性が不充分となることがあり、３５質量部を超えると、最高到達濃度が高い印画物とすることができないことがある。より好ましい下限は７質量部、より好ましい上限は１７質量部である。
【００３１】
上記染料受容層は、本発明の効果を損なわない範囲で、上述のベンジルメタクリレート重合体以外のその他の樹脂を含有するものであってもよい。
上記その他の樹脂としては特に限定されず、例えば、ポリオレフィン樹脂、ポリビニル系樹脂、ポリエステル樹脂、ポリカーボネート樹脂、ポリアミド系樹脂、ポリ（メタ）アクリル酸系樹脂、セルロース誘導体系樹脂、ポリエーテル系樹脂等が挙げられる。
【００３２】
本発明において、染料受容層は、また、画像形成時に熱転写シートとの熱融着を防ぐために離型剤を配合してなるものであってもよい。
上記離型剤としては、シリコーンオイル、リン酸エステル系化合物、フッ素系化合物等、公知のものが挙げられるが、特にシリコーンオイルが好ましい。
上記シリコーンオイルとしては、エポキシ変性シリコーンオイル、アルキル変性シリコーンオイル、アミノ変性シリコーンオイル、フッ素変性シリコーンオイル、フェニル変性シリコーンオイル、ビニル変性シリコーンオイル、ハイドロジェン変性シリコーンオイル等、変性シリコーンオイルが好ましい。
上記離型剤は、上述の各共重合体１００質量部に対して、例えば、０．５〜３０質量部となるよう添加することが好ましい。
【００３３】
上記染料受容層は、本発明の効果を損なわない範囲で、酸化防止剤、紫外線吸収剤、光安定剤、フィラー、顔料、帯電防止剤、可塑剤、熱溶融性物質等、公知の添加剤を適宜配合してなるものであってもよい。
【００３４】
上記ベンジルメタクリレート重合体と、表面処理シリカ粒子とを含有する染料受容層は、乾燥時塗布量が１．０〜１０．０ｇ／ｍ２であることが好ましい。１．０ｇ／ｍ２未満であると、充分な濃度の印画物を得ることができないことがあり、１０．０ｇ／ｍ２を超えると、乾燥に必要な熱量が非常に大きくなり、印刷工程内での乾燥が不充分になり、これに起因した不具合が発生するので好ましくない。
なお、上記染料受容層の塗布量は、例えば、染料受容層のふき取り前後の重量差分からの計算により算出することができる。
上記染料受容層のふき取り前後の重量差の測定方法としては、例えば、以下の方法が挙げられる。
すなわち、（１）ＰＥＴフィルム等の溶剤不溶性フィルム上に受容層溶液を塗布して１０ｃｍ×１０ｃｍに切り取って重量を測定する。（２）トルエン／ＭＥＫ＝１／１溶液をしみ込ませたペーパータオル（キムタオル（登録商標）等）にて受容層をふき取り、その重量を測定する。（３）（１）と（２）の重量差分を計算し、単位面積（ｍ２）あたりの塗布量を求める。
【００３５】
上記染料受容層は、上述のベンジルメタクリレート重合体及び表面処理シリカ粒子、更に、必要に応じて離型剤、添加剤等を溶剤に添加し、混練することにより染料受容層塗工液を製造する工程と、該染料受容層塗工液を、上記基材シートの一方の面に塗布し、乾燥する工程とを含む方法により形成することができる。
【００３６】
上記染料受容層塗工液は、固形分濃度が５質量％以上であることが好ましい。該固形分濃度の上限は、高濃度になりすぎると粘度が高くなり、レベリングの悪化等が起こるため、通常５０質量％以下である。
【００３７】
上記溶剤としては、従来公知のものが使用でき、例えば、エタノール、プロパノール等のアルコール類；メチルセロソルブ、エチルセロソルブ等のセロソルブ類；トルエン、キシレン、クロルベンゼン等の芳香族類；アセトン、メチルエチルケトン等のケトン類；酢酸エチル、酢酸ブチル等のエステル系溶剤；テトラヒドロフラン、ジオキサン等のエーテル類；クロロホルム、トリクロルエチレン等の塩素系溶剤；ジメチルホルムアミド、Ｎ−メチルピロリドン等の含窒素系溶剤；ジメチルスルホキシド；メチルエチルケトン、トルエン、これらの混合物等の有機溶剤が挙げられる。
【００３８】
上記染料受容層塗工液は、例えば、グラビア印刷法、グラビア版を用いたリバースロールコーティング法等の従来公知の方法で塗布することができる。
【００３９】
上記染料受容層塗工液の乾燥は、一般に５０〜１５０℃の温度で行うことができる。
【００４０】
（中間層）
本発明の熱転写受像シートは、染料受容層と基材シートの間に、必要に応じて中間層を設けることができる。
上記中間層としては、その目的により如何なる材料を用いてもよい。例えば、樹脂に各種の白色顔料を加えたものを用いることにより、高い白色度を得ることができる。更に、蛍光増白剤や帯電防止剤等を必要に応じて添加することができる。また、基材シートと染料受容層との間の接着性を向上させる目的で、必要に応じて中間層を設けてもよい。また、該接着性を向上させるために、基材シートの染料受容層と形成する側の面に予めコロナ放電処理、オゾン処理等の中間層を設けるための前処理を施してもよい。
【００４１】
このような中間層として、熱可塑性樹脂、熱硬化性樹脂、或いは官能基を有する熱可塑性樹脂を、各種の硬化剤その他の手法を用いて硬化させた層を用いることができる。具体的には、ポリビニルアルコール、ポリビニルピロリドン、ポリエステル、塩素化ポリプロピレン、変性ポリオレフィン、ウレタン樹脂、アクリル樹脂、ポリカーボネート、アイオノマー、単官能及び／又は多官能水酸基含有のプレポリマーをイソシアネート等で硬化させた樹脂等を使用することができる。これらの樹脂には、必要に応じて白色性や隠蔽性等の機能を付与するために、酸化チタン、炭酸カルシウム、硫酸バリウム、その他公知の無機顔料や有機フィラー、蛍光増白剤等の添加剤を加えることができる。その塗布厚みは乾燥状態で０．５〜３０ｇ／ｍ２程度が好ましい。
【００４２】
上記中間層は、上述の樹脂や必要に応じて添加する添加剤を溶剤に溶解させた中間層塗工液を製造する工程と、該中間層塗工液を上述の染料受容層塗工液と同様の方法で塗布し、乾燥する工程とを含む方法により形成することができる。
【００４３】
（裏面層）
本発明の熱転写受像シートは、基材シートの染料受容層を設けた面と反対の面に、熱転写受像シートの搬送性の向上や、カール防止等のために、裏面層を設けることができる。上記裏面層として、アクリル系樹脂、セルロース系樹脂、ポリカーボネート樹脂、ポリビニルアセタール樹脂、ポリビニルアルコール樹脂、ポリアミド樹脂、ポリスチレン系樹脂、ポリエステル系樹脂、ハロゲン化ポリマー等の樹脂中に、添加剤として、アクリル系フィラー、ポリアミド系フィラー、フッ素系フィラー、ポリエチレンワックス等の有機系フィラー、及び、二酸化珪素や金属酸化物等の無機フィラーを加えたものが使用できる。
【００４４】
上記裏面層として、上述の樹脂を硬化剤により硬化したものを使用することがさらに好ましい。
上記硬化剤としては、一般的に公知のものが使用できるが、中でもイソシアネート化合物が好ましい。裏面層の樹脂はイソシアネート化合物等と反応しウレタン結合を形成して硬化・立体化することにより、耐熱保存性、耐溶剤性が向上し、さらには、基材シートとの密着も良くなる。
【００４５】
上記硬化剤の添加量は、裏面層の樹脂１反応基当量に対して１〜２が好ましい。１未満であると、硬化終了するまでの時間が長くかかることがあり、また、耐熱性、耐溶剤性が悪くなることがある。また、２より大きいと、成膜後に経時変化が起こったり、裏面層用塗工液の寿命が短いという不具合が生じることがある。
【００４６】
上記裏面層に、添加剤として、有機フィラー又は無機フィラーを添加してもよい。これらのフィラーの働きで、プリンター内での熱転写受像シートの搬送性が向上し、ブロッキングを防ぐ等熱転写受像シートの保存性も向上することができる。
【００４７】
上記有機フィラーとして、アクリル系フィラー、ポリアミド系フィラー、フッ素系フィラー、ポリエチレンワックス等があげられる。この中では、特にポリアミド系フィラーが好ましい。
【００４８】
上記ポリアミド系フィラーとしては、分子量が１０万〜９０万で、球状であり、平均粒子径は０．０１〜３０μｍが好ましい。上記ポリアミド系フィラーとしては、ナイロン１２フィラーが耐水性に優れ、吸水による特性変化がないためより好ましい。
【００４９】
上記無機フィラーとして、二酸化珪素や金属酸化物等が挙げられる。
【００５０】
（帯電防止層）
本発明の熱転写受像シートは、染料受容層面若しくは裏面、又は、両面の最表面に帯電防止層を設けてもよい。
【００５１】
上記帯電防止層は、脂肪酸エステル、硫酸エステル、リン酸エステル、アミド類、４級アンモニウム塩、ベタイン類、アミノ酸類、アクリル系樹脂、エチレンオキサイド付加物等の帯電防止剤を溶剤に溶解又は分散させたものを塗工して、形成することができる。帯電防止層の塗工量は、乾燥時０．００１〜０．１ｇ／ｍ２が好ましい。
【００５２】
本発明の熱転写受像シートにおける中間層、裏面層及び帯電防止層を形成する方法としては特に限定されないが、例えば、上述の構成成分からなる塗工液を調製して塗工する方法等が挙げられる。
【００５３】
（画像形成方法）
本発明の画像形成方法は、上述の熱転写受像シートと熱移行性染料とバインダーとを含有する熱転写シートとを重ね、上記熱移行性染料を熱移行させることにより上記熱転写受像シートに画像を形成するものである。
【００５４】
上記熱転写シートは、上記熱移行性染料と樹脂バインダーとを含有する染料層を基材シート上に設けたものであり、従来公知のものを用いることができる。
上記熱転写シートは、必要に応じ、耐熱滑性層を設けたものであってもよい。
【００５５】
上記染料層における熱移行性染料は、従来公知のものであれば特に限定されず、例えば、ジアリールメタン系色素；トリアリールメタン系色素；チアゾール系色素；メロシアニン系色素；ピラゾロンメチン等のメチン系色素；インドアニリン系色素；アセトフェノンアゾメチン、ピラゾロアゾメチン、イミダゾルアゾメチン、イミダゾアゾメチン、ピリドンアゾメチン等のアゾメチン系色素；キサンテン系色素；オキサジン系色素；ジシアノスチレン、トリシアノスチレン等のシアノメチレン系色素；チアジン系色素；アジン系色素；アクリジン系色素；ベンゼンアゾ系色素；ピリドンアゾ、チオフェンアゾ、イソチアゾールアゾ、ピロールアゾ、ピラールアゾ、イミダゾールアゾ、チアジアゾールアゾ、トリアゾールアゾ、ジズアゾ等のアゾ系色素；スピロピラン系色素；インドリノスピロピラン系色素；フルオラン系色素；ローダミンラクタム系色素；ナフトキノン系色素；アントラキノン系色素；キノフタロン系色素等が挙げられる。
【００５６】
上記染料層におけるバインダーとしては特に限定されず、従来公知の樹脂バインダーを使用することができる。
上記樹脂バインダーとしては、例えば、メチルセルロース、エチルセルロース、ヒドロキシエチルセルロース、エチルヒドロキシエチルセルロース、ヒドロキシプロピルセルロース、酢酸セルロース、酪酸セルロース等のセルロース系樹脂；ポリビニルアルコール、ポリ酢酸ビニル、ポリビニルブチラール、ポリビニルアセタール、ポリビニルピロリドン、ポリアクリルアミド等のビニル系樹脂；ポリエステル系樹脂；フェノキシ樹脂；等が好ましい。
【００５７】
上記染料層は、イエロー、マゼンタ、シアンの何れか１色又は２色の染料の層のみであってもよいし、各色の層を全て備えたものであってもよいし、必要に応じブラックの層を追加したものであってもよい。
【００５８】
上記熱転写シートにおける基材シートとしては特に限定されず、例えば、ポリエステルフィルム等の樹脂フィルムが挙げられる。
【００５９】
本発明の画像形成方法において、上記画像形成は、上述の本発明の熱転写受像シートを被転写体とする以外は特に限定されず、公知の熱拡散型転写方式（昇華型熱転写方式）にて行うことができる。
このような本発明の画像形成方法を行うことにより得られる印画物もまた、本発明の一つである。
【発明の効果】
【００６０】
本発明の熱転写受像シートは、上記構成よりなるので、耐光性に極めて優れたものとなり、得られた印画物が光退色を引き起こすことを好適に防止することができる。
【発明を実施するための最良の形態】
【００６１】
以下に実施例及び比較例を挙げて本発明を更に詳しく説明するが、本発明はこれら実施例及び比較例のみに限定されるものではない。
なお、文中、部又は％とあるのは特に断りのない限り、質量基準である。
【００６２】
参考例１
基材シートとして、微細空隙層の３９μｍ厚ミクロボイドフィルムの後述する染料受容層を形成する面とは反対側の面に、下記組成の接着剤層塗工液を塗布、乾燥し、下記条件で裏面層を片側に設けた支持体であるコート紙（１８６．１ｇ／ｍ２）の裏面層が積層されていない側の面に、貼着してしたものを使用した。この基材シートの染料受容層塗布面に下記組成のプライマー層塗工液をワイヤーバーコーティングにより、乾燥塗布量が２．０ｇ／ｍ２になるように塗布、乾燥して、プライマー層を形成した。
【００６３】
そのプライマー層の上に、下記組成の染料受容層塗工液１をワイヤーバーコーティングにより、乾燥塗布量が５．０ｇ／ｍ２になるように塗布、乾燥（１１０℃、１分間）して、染料受容層を形成し、参考例１の熱転写受像シートを作製した。
【００６４】
＜接着剤層塗工液＞
多官能ポリオール（タケラックＡ−９６９Ｖ、三井化学ポリウレタン（株）製）  ３０部
イソシアネート（タケネートＡ−５、三井化学ポリウレタン（株）製）          １０部
酢酸エチル                                                                ６０部
【００６５】
＜裏面層形成条件＞
坪量１５７ｇ／ｍ２のコート紙を用い、その片面にコロナ放電処理を施した後、その面に裏面層として高密度ポリエチレンを押し出しコート法にて塗布（坪量２９．１ｇ／ｍ２）することによってコート紙に裏面層を設けた。
【００６６】
＜プライマー層塗工液＞
ポリエステルポリオール（東洋モートン（株）製、アドコート）            ２０．０部
メチルエチルケトン／トルエン（質量比１：１）                          ８０．０部
【００６７】
＜染料受容層塗工液１＞
ベンジルメタクリレート−ヘキシルアクリレート共重合体樹脂（ベンジルメタクリレート／ヘキシルアクリレート＝７５／２５（質量％）、重量平均分子量＝２０万、Ｔｇ＝６４℃）                                                                  １７．５部
カルボキシル変性シリコーン（信越化学工業製、Ｘ−２２−３７０１Ｅ）      １．０部
疎水処理シリカ粒子（平均粒径１６ｎｍ、商品名Ｒ−９７２、日本アエロジル社製）
１．５部
メチルエチルケトン／トルエン（質量比１：１）                          ８０．０部
【００６８】
上記ベンジルメタクリレート−ヘキシルアクリレート共重合体樹脂は、ベンジルメタクリレート／ヘキシルアクリレート（混合比７５／２５（モル％））のモノマー混合物１００部とアゾビスイソブロニトリル０．１部とを酢酸エチル１００部で希釈し、窒素ガス置換を行いながら、反応容器を８０℃に維持し、１０時間反応させることにより得られたものである。
なお、後述のその他の共重合体も、モノマー混合物の種類を得られる樹脂の組成と同じものに変更する以外は、上記方法と同様に調製した。
【００６９】
参考例２
参考例１で作製した熱転写受像シートにおいて、下記組成の染料受容層塗工液２を用いた以外は、参考例１と同様にして、参考例２の熱転写受像シートを作製した。
【００７０】
＜染料受容層塗工液２＞
ベンジルメタクリレート−ブチルアクリレート共重合体樹脂（ベンジルメタクリレート／ブチルアクリレート＝７５／２５（質量％）、重量平均分子量＝２０万、Ｔｇ＝６９℃）
１７．５部
カルボキシル変性シリコーン（信越化学工業製、Ｘ−２２−３７０１Ｅ）      １．０部
疎水処理シリカ粒子（平均粒径１６ｎｍ、商品名Ｒ−９７２、日本アエロジル社製）
１．５部
メチルエチルケトン／トルエン（質量比１：１）                          ８０．０部
【００７１】
参考例３
参考例１で作製した熱転写受像シートにおいて、下記組成の染料受容層塗工液３を用いた以外は、参考例１と同様にして、参考例３の熱転写受像シートを作製した。
【００７２】
＜染料受容層塗工液３＞
ベンジルメタクリレート−ブチルアクリレート共重合体樹脂（ベンジルメタクリレート／ブチルアクリレート＝６０／４０（質量％）、重量平均分子量＝２０万、Ｔｇ＝５０℃）
１７．５部
カルボキシル変性シリコーン（信越化学工業製、Ｘ−２２−３７０１Ｅ）      １．０部
疎水処理シリカ粒子（平均粒径１６ｎｍ、商品名Ｒ−９７２、日本アエロジル社製）
１．５部
メチルエチルケトン／トルエン（質量比１：１）                          ８０．０部
【００７３】
実施例４
参考例１で作製した熱転写受像シートにおいて、下記組成の染料受容層塗工液４を用いた以外は、参考例１と同様にして、実施例４の熱転写受像シートを作製した。
【００７４】
＜染料受容層塗工液４＞
ベンジルメタクリレート−ヘキシルアクリレート共重合体樹脂（ベンジルメタクリレート／ヘキシルアクリレート＝７５／２５（質量％）、重量平均分子量＝２０万、Ｔｇ＝６４℃）                                                                  １７．５部
カルボキシル変性シリコーン（信越化学工業製、Ｘ−２２−３７０１Ｅ）      １．０部
疎水処理シリカ粒子（平均粒径７ｎｍ、商品名ＲＹ−３００、日本アエロジル社製）
１．５部
メチルエチルケトン／トルエン（質量比１：１）                          ８０．０部
【００７５】
比較例１
参考例１で作製した熱転写受像シートにおいて、下記組成の染料受容層塗工液５を用いた以外は、参考例１と同様にして、比較例１の熱転写受像シートを作製した。
【００７６】
＜染料受容層塗工液５＞
塩化ビニル−酢酸ビニル共重合体樹脂（重量平均分子量＝１０万、Ｔｇ＝７０℃、商品名ソルバインＣ、日信化学工業社製）                                      １９．０部
カルボキシル変性シリコーン（信越化学工業製、Ｘ−２２−３７０１Ｅ）      １．０部
メチルエチルケトン／トルエン（質量比１：１）                          ８０．０部
【００７７】
比較例２
参考例１で作製した熱転写受像シートにおいて、下記組成の染料受容層塗工液６を用いた以外は、参考例１と同様にして、比較例２の熱転写受像シートを作製した。
【００７８】
＜染料受容層塗工液６＞
塩化ビニル−酢酸ビニル共重合体樹脂（重量平均分子量＝１０万、Ｔｇ＝７０℃、商品名ソルバインＣ、日信化学工業社製）                                      １７．０部
カルボキシル変性シリコーン（信越化学工業製、Ｘ−２２−３７０１Ｅ）      １．０部
紫外線吸収剤（チヌビン９００、チバ・スペシャルティ・ケミカルズ社製）    ２．０部
メチルエチルケトン／トルエン（質量比１：１）                          ８０．０部
【００７９】
比較例３
参考例１で作製した熱転写受像シートにおいて、下記組成の染料受容層塗工液７を用いた以外は、参考例１と同様にして、比較例３の熱転写受像シートを作製した。
【００８０】
＜染料受容層塗工液７＞
メチルメタクリレート重合体樹脂（重量平均分子量＝２０万、Ｔｇ＝９０℃）１７．５部
カルボキシル変性シリコーン（信越化学工業製、Ｘ−２２−３７０１Ｅ）      １．０部
疎水処理シリカ粒子（平均粒径１６ｎｍ、商品名Ｒ−９７２、日本アエロジル社製）
１．５部
メチルエチルケトン／トルエン（質量比１：１）                          ８０．０部
【００８１】
比較例４
参考例１で作製した熱転写受像シートにおいて、下記組成の染料受容層塗工液８を用いた以外は、参考例１と同様にして、比較例４の熱転写受像シートを作製した。
【００８２】
＜染料受容層塗工液８＞
ベンジルメタクリレート／ブチルアクリレート重合体樹脂（ベンジルメタクリレート／ブチルアクリレート＝５０／５０（質量％）、重量平均分子量＝２０万、Ｔｇ＝３０℃）
１７．５部
カルボキシル変性シリコーン（信越化学工業製、Ｘ−２２−３７０１Ｅ）      １．０部
疎水処理シリカ粒子（平均粒径１６ｎｍ、商品名Ｒ−９７２、日本アエロジル社製）
１．５部
メチルエチルケトン／トルエン（質量比１：１）                          ８０．０部
【００８３】
比較例５
参考例１で作製した熱転写受像シートにおいて、下記組成の染料受容層塗工液８を用いた以外は、参考例１と同様にして、比較例５の熱転写受像シートを作製した。
【００８４】
＜染料受容層塗工液９＞
ベンジルアクリレート／ヘキシルアクリレート重合体樹脂（ベンジルアクリレート／ヘキシルアクリレート＝７５／２５（質量％）（重量平均分子量＝２０万、Ｔｇ＝６４℃）
１９．０部
カルボキシル変性シリコーン（信越化学工業製、Ｘ−２２−３７０１Ｅ）      １．０部
メチルエチルケトン／トルエン（質量比１：１）                          ８０．０部
【００８５】
比較例６
参考例１で作製した熱転写受像シートにおいて、下記組成の染料受容層塗工液１０を用いた以外は、参考例１と同様にして、比較例６の熱転写受像シートを作製した。
【００８６】
＜染料受容層塗工液１０＞
ベンジルメタクリレート−ヘキシルアクリレート共重合体樹脂（ベンジルメタクリレート／ヘキシルアクリレート＝７５／２５（質量％）、重量平均分子量＝２０万、Ｔｇ＝６４℃）                                                                  １７．５部
カルボキシル変性シリコーン（信越化学工業製、Ｘ−２２−３７０１Ｅ）      １．０部
未処理シリカ粒子（平均粒径１６ｎｍ、商品名Ｒ−１３０、日本アエロジル社製）
１．５部
メチルエチルケトン／トルエン（質量比１：１）                          ８０．０部
【００８７】
比較例７
参考例１で作製した熱転写受像シートにおいて、下記組成の染料受容層塗工液１１を用いた以外は、参考例１と同様にして、比較例７の熱転写受像シートを作製した。
【００８８】
＜染料受容層塗工液１１＞
ベンジルメタクリレート−エチルメタクリレート（ＥＭＡ）−ブチルアクリレート共重合体樹脂（ベンジルメタクリレート／ＥＭＡ／ブチルアクリレート＝４０／３０／２５（質量％）、重量平均分子量＝２０万、Ｔｇ＝９０℃）                        １７．５部
カルボキシル変性シリコーン（信越化学工業製、Ｘ−２２−３７０１Ｅ）      １．０部
未処理シリカ粒子（平均粒径１６ｎｍ、商品名Ｒ−９７２、日本アエロジル社製）                                                                              １．５部
メチルエチルケトン／トルエン（質量比１：１）                          ８０．０部
【００８９】
比較例８
参考例１で作製した熱転写受像シートにおいて、下記組成の染料受容層塗工液１２を用いた以外は、参考例１と同様にして、比較例８の熱転写受像シートを作製した。
【００９０】
＜染料受容層塗工液１２＞
ベンジルメタクリレート−エチルメタクリレート（ＥＭＡ）−ブチルアクリレート共重合体樹脂（ベンジルメタクリレート／ＥＭＡ／ブチルアクリレート＝４０／３０／２５（質量％）、重量平均分子量＝２０万、Ｔｇ＝９０℃）                        １７．５部
カルボキシル変性シリコーン（信越化学工業製、Ｘ−２２−３７０１Ｅ）      １．０部
未処理シリカ粒子（平均粒径１６ｎｍ、商品名Ｒ−１３０、日本アエロジル社製）
１．５部
メチルエチルケトン／トルエン（質量比１：１）                          ８０．０部
【００９１】
比較例９
参考例１で作製した熱転写受像シートにおいて、下記組成の染料受容層塗工液１３を用いた以外は、参考例１と同様にして、比較例９の熱転写受像シートを作製した。
【００９２】
＜染料受容層塗工液１３＞
ベンジルメタクリレート−ヘキシルアクリレート共重合体樹脂（ベンジルメタクリレート／ヘキシルアクリレート＝７５／２５（質量％）、重量平均分子量＝２０万、Ｔｇ＝６４℃）                                                                  １８．４部
カルボキシル変性シリコーン（信越化学工業製、Ｘ−２２−３７０１Ｅ）      １．０部
未処理シリカ粒子（平均粒径１６ｎｍ、商品名Ｒ−９７２、日本アエロジル社製）
０．６部
メチルエチルケトン／トルエン（質量比１：１）                          ８０．０部
【００９３】
比較例１０
参考例１で作製した熱転写受像シートにおいて、下記組成の染料受容層塗工液１４を用いた以外は、参考例１と同様にして、比較例１０の熱転写受像シートを作製した。
【００９４】
＜染料受容層塗工液１４＞
ベンジルメタクリレート−ヘキシルアクリレート共重合体樹脂（ベンジルメタクリレート／ヘキシルアクリレート＝７５／２５（質量％）、重量平均分子量＝２０万、Ｔｇ＝６４℃）                                                                  １１．４部
カルボキシル変性シリコーン（信越化学工業製、Ｘ−２２−３７０１Ｅ）      １．０部
未処理シリカ粒子（平均粒径１６ｎｍ、商品名Ｒ−９７２、日本アエロジル社製）
７．６部
メチルエチルケトン／トルエン（質量比１：１）                          ８０．０部
【００９５】
比較例１１
参考例１で作製した熱転写受像シートにおいて、下記組成の染料受容層塗工液１５を用いた以外は、参考例１と同様にして、比較例１１の熱転写受像シートを作製した。
【００９６】
＜染料受容層塗工液１５＞
ベンジルメタクリレート−ヘキシルアクリレート共重合体樹脂（ベンジルメタクリレート／ヘキシルアクリレート＝７５／２５（質量％）、重量平均分子量＝２０万、Ｔｇ＝６４℃）                                                                  １７．５部
カルボキシル変性シリコーン（信越化学工業製、Ｘ−２２−３７０１Ｅ）      １．０部
未処理シリカ粒子（平均粒径１５００ｎｍ、商品名サイリシア３１０P、富士シリシア化学社製）                                                                １．５部
メチルエチルケトン／トルエン（質量比１：１）                          ８０．０部
【００９７】
試験例
以下の方法で、各実施例、比較例及び参考例の熱転写受像シートについて、最高到達濃度と印画適性とカスレとを評価した。各試験結果を表１に示す。
【００９８】
＜耐光性＞
各熱転写受像シートを用いて、メガピクセルＩＩＩ（アルテックエーディーエス社製）にて階調パターンを印画して印画物を作製した。なお、印画パターンは、１８ステップの階調、インクリボンは純正品を使用した。得られた印画物をグレタグスペクトロリノ（Ａｎｓｉ−Ａ  Ｄ６５）にて測色した後、スガ試験機社製の光照射試験機にて２万ｌｕｘの光照射保存試験を行い、保存後も同様に測色をした。このブラックのＯ．Ｄ．値が１．０付近の保存前後におけるａ＊値とｂ＊値の幾何学的距離を計算し、以下の基準にて耐光性の評価を行った。なお、以下の数値は、小さいほど耐光性に優れることを意味する。
◎：２．０以下
○：２．０を超え、３．５以下
△：３．５を超え、４．５以下
×：４．５を超える
【００９９】
＜印画適性＞
上記画像形成の際の剥離音について、以下の評価基準に基づき評価した。
（評価基準）
○：静かに印画可能。  
△：若干剥離音がある。
×：かなりの剥離音が発生。
−：印画不可能（印画途中で動作ストップ）
【０１００】
＜印画濃度＞
各熱転写受像シートを用いて、メガピクセルＩＩＩ（アルテックエーディーエス社製）にて画像形成を行い、イエロー、マゼンタ、シアンの各染料層において同条件の印加エネルギーを加えて、イエロー、マゼンタ、シアンの順に、その３色を重ねてブラックのベタ状の熱転写画像を得た。得られたブラックのベタ画像の反射濃度をブラックフィルター（グレタグマクベス社製）にて測定した。
【０１０１】
（評価基準）
◎：最高到達濃度  ２．２０以上
○：最高到達濃度  ２．１５〜２．１９
△：最高到達濃度  ２．０５〜２．１４
×：最高到達濃度  ２．０４以下
【０１０２】
【表１】
0004935602.tif 000002
【０１０３】
各実施例の熱転写受像シートを用いて画像形成すると、耐光性、印画適性及び印画濃度のいずれも好結果であった。一方、各比較例の熱転写受像シートを用いて画像形成すると、耐光性、印画適性及び印画濃度のいずれもが好結果となったものは得られなかった。
【産業上の利用可能性】
【０１０４】
本発明の熱転写受像シートは、耐光性に極めて優れる印画物を得ることができ、印画物に光退色による外観不良が生じない熱転写受像シートを提供することができる。